(57)【要約】【課題】撥水性や脂汚れ等に対する防汚性に加えて、埃の付着に対する防汚性にも優れる膜を形成可能な防汚用塗料組成物及びその膜が形成された付着防止体を提供すること。【解決手段】本発明は、陰イオンと陽イオンとの塩からなる帯電防止剤と、水酸基を有するフッ素系樹脂と、水酸基を有するシリコーン変性アクリル樹脂と、有機溶剤とを含有する防汚用塗料組成物である。【選択図】なし【特許請求の範囲】
【請求項１】
陰イオンと陽イオンとの塩からなる帯電防止剤と、水酸基を有するフッ素系樹脂と、水酸基を有するシリコーン変性アクリル樹脂と、有機溶剤とを含有することを特徴とする防汚用塗料組成物。
【請求項２】
前記陰イオンが、酢酸イオン、過塩素酸イオン、ホウ酸イオン、リン酸イオン、スルホン酸イオン、イミド酸イオン、メチド酸イオン及びハロゲンイオンからなる群より選ばれる少なくとも一つであり、
前記陽イオンが、アンモニウムイオン、ピリジニウムイオン及びイミダゾリウムイオンからなる群より選ばれる少なくとも一つであることを特徴とする請求項１記載の防汚用塗料組成物。
【請求項３】
前記陰イオンが、フッ素基を有することを特徴とする請求項１記載の防汚用塗料組成物。
【請求項４】
前記陽イオンが、ピリジニウムイオン又はイミダゾリウムイオンであり、
前記ピリジニウムイオンが下記一般式（１）で表され、前記イミダゾリウムイオンが下記一般式（２）で表されることを特徴とする請求項１記載の防汚用塗料組成物。
【化１】
2009155499.tif 000007
【化２】
2009155499.tif 000008
［式（１）及び式（２）中、Ｒ１、Ｒ２、Ｒ３及びＲ４は、それぞれ独立に水素原子又は置換基を有していてもよい有機基を示す。］
【請求項５】
前記フッ素系樹脂１００質量部に対して、前記帯電防止剤が０．１〜１５質量部、前記シリコーン変性アクリル樹脂が１〜３０質量部、有機溶剤が１００〜３００質量部、含まれていることを特徴とする請求項１記載の防汚用塗料組成物。
【請求項６】
架橋剤を付与することにより、前記フッ素系樹脂と前記シリコーン変性アクリル樹脂とが互いの水酸基の部分で前記架橋剤と結合し、硬化するものであることを特徴とする請求項１記載の防汚用塗料組成物。
【請求項７】
前記架橋剤がイソシアネート系架橋剤であり、
前記フッ素系樹脂と前記シリコーン変性アクリル樹脂とが互いの水酸基の部分で前記イソシアネート系架橋剤と結合し、ウレタン結合を形成することを特徴とする請求項６記載の防汚用塗料組成物。
【請求項８】
請求項１〜５のいずれか一項に記載の防汚用塗料組成物と、架橋剤とを付与することにより、防汚性を有する膜が形成されていることを特徴とする付着防止体。
【発明の詳細な説明】
【技術分野】
【０００１】
本発明は、防汚用塗料組成物及び付着防止体に関する。
【背景技術】
【０００２】
金属板、フィルム又は木材等の基体に防汚性を付与するための塗料組成物が知られている。かかる塗料組成物としては、一般に、フッ素系樹脂が含まれているものが知られている。
【０００３】
例えば、所定の構造を有する含フッ素共重合体および硬化剤が含まれる塗料用組成物（例えば、特許文献１参照）、所定の構造を有する含フッ素共重合体を有機溶剤に溶解した防汚性フッ素樹脂塗料用組成物（例えば、特許文献２又は３参照）、熱解離性含フッ素保護基を有する汚染付着防止剤と、架橋性官能基含有塗料用樹脂と、硬化剤および／または硬化触媒とからなる塗料用組成物（例えば、特許文献４参照）、末端がフルオロアルキル化されている親水性ポリエーテル基を有している防汚染付着剤を含む塗料用組成物（例えば、特許文献５参照）、含フッ素単量体を含む熱架橋性塗料用樹脂組成物（例えば、特許文献６参照）、官能基含有合成樹脂、および官能基含有液状ポリジアルキルシロキサンまたは官能基含有液状フルオロポリエーテルである防汚成分、を含む塗料組成物（例えば、特許文献７参照）等が知られている。
【特許文献１】特開平５−１７５３５号公報
【特許文献２】特開平６−２６４０２０号公報
【特許文献３】特開平６−２４８２２２号公報
【特許文献４】特開平８−３３７７７１号公報
【特許文献５】特開平９−３０２３２８号公報
【特許文献６】特開平１０−１９５３７３号公報
【特許文献７】国際公開第２００４／０６７６５８号パンフレット
【発明の開示】
【発明が解決しようとする課題】
【０００４】
しかしながら、上記特許文献１〜７に記載の塗料組成物は、撥水性や脂汚れ等に対する防汚性については一応の効果が認められるものの、埃の付着に対しては防汚性が十分とはいえない。
例えば、道路脇に配置された標識等に上記塗料組成物を塗布しても、短期間で排気ガスにより黒ずんでくる傾向がある。
このため、上記塗料組成物を付与した付着防止体は、定期的に洗浄を行う必要がある。
【０００５】
本発明は上記事情に鑑みてなされたものであり、撥水性や脂汚れ等に対する防汚性に加えて、埃の付着に対する防汚性にも優れる膜を形成可能な防汚用塗料組成物及びその膜が形成された付着防止体を提供することを目的とする。
【課題を解決するための手段】
【０００６】
本発明者等は、上記課題を解決するため鋭意検討したところ、埃が付着するのは、静電気によるものではないかと考えた。そして、静電気の発生を抑制させるため、陰イオンと陽イオンとの塩を含有させたところ、意外にも、上記課題を解決できることを見出し、本発明を完成させるに至った。
【０００７】
すなわち、本発明は、（１）陰イオンと陽イオンとの塩からなる帯電防止剤と、水酸基を有するフッ素系樹脂と、水酸基を有するシリコーン変性アクリル樹脂と、有機溶剤とを含有する防汚用塗料組成物に存する。
【０００８】
本発明は、（２）陰イオンが、酢酸イオン、過塩素酸イオン、ホウ酸イオン、リン酸イオン、スルホン酸イオン、イミド酸イオン、メチド酸イオン及びハロゲンイオンからなる群より選ばれる少なくとも一つであり、陽イオンが、アンモニウムイオン、ピリジニウムイオン及びイミダゾリウムイオンからなる群より選ばれる少なくとも一つである上記（１）記載の防汚用塗料組成物に存する。
【０００９】
本発明は、（３）陰イオンが、フッ素基を有する上記（１）記載の防汚用塗料組成物に存する。
【００１０】
本発明は、（４）陽イオンが、ピリジニウムイオン又はイミダゾリウムイオンであり、ピリジニウムイオンが下記一般式（１）で表され、イミダゾリウムイオンが下記一般式（２）で表される上記（１）記載の防汚用塗料組成物に存する。
【化１】
2009155499.tif 000002
【化２】
2009155499.tif 000003
［式（１）及び式（２）中、Ｒ１、Ｒ２、Ｒ３及びＲ４は、それぞれ独立に水素原子又は置換基を有していてもよい有機基を示す。］
【００１１】
本発明は、（５）フッ素系樹脂１００質量部に対して、帯電防止剤が０．１〜１５質量部、シリコーン変性アクリル樹脂が１〜３０質量部、有機溶剤が１００〜３００質量部、含まれている上記（１）記載の防汚用塗料組成物に存する。
【００１２】
本発明は、（６）架橋剤を付与することにより、フッ素系樹脂とシリコーン変性アクリル樹脂とが互いの水酸基の部分で架橋剤と結合し、硬化するものである上記（１）記載の防汚用塗料組成物に存する。
【００１３】
本発明は、（７）架橋剤がイソシアネート系架橋剤であり、フッ素系樹脂とシリコーン変性アクリル樹脂とが互いの水酸基の部分でイソシアネート系架橋剤と結合し、ウレタン結合を形成する上記（６）記載の防汚用塗料組成物に存する。
【００１４】
本発明は、（８）上記（１）〜（５）のいずれか一つに記載の防汚用塗料組成物と、架橋剤とを付与することにより、防汚性を有する膜が形成されている付着防止体に存する。
【００１５】
なお、本発明の目的に添ったものであれば、上記（１）〜（８）を適宜組み合わせた構成も採用可能である。
【発明の効果】
【００１６】
本発明の防汚用塗料組成物は、水酸基を有するフッ素系樹脂を含有するので、撥水性や脂汚れ等に対する防汚性に優れる膜を形成できる。
また、同時に水酸基を有するシリコーン変性アクリル樹脂を含有するので、膜の強度が向上する。これにより、得られる付着防止体の撥水性や脂汚れ及び埃の付着に対する防汚性が長期間持続されるようになる。
これらに加えて、上記防汚用塗料組成物は、陰イオンと陽イオンとの塩からなる帯電防止剤を含有するので、埃の付着に対する防汚性にも優れる膜を形成できる。
したがって、かかる防汚用塗料組成物を道路脇に配置された標識等の基体に塗布すると、得られる付着防止体は排気ガスによる黒ずみが抑制される。
【００１７】
ここで、上記防汚用塗料組成物が、埃の付着に対する防汚性に優れる膜が形成できる理由については、定かではないが、フッ素系樹脂に微量の塩を含有させると、塩が静電気を吸収するので、フッ素系樹脂本来の特性を保持したまま、埃の付着に対する防汚性が向上した膜が形成されるものと考えられる。ただし、要因はこれに限定されない。
【００１８】
上記防汚用塗料組成物においては、特に、陰イオンが、酢酸イオン、過塩素酸イオン、ホウ酸イオン、リン酸イオン、スルホン酸イオン、イミド酸イオン、メチド酸イオン及びハロゲンイオンからなる群より選ばれる少なくとも一つであり、陽イオンが、アンモニウムイオン、ピリジニウムイオン及びイミダゾリウムイオンからなる群より選ばれる少なくとも一つであると、埃の付着に対する防汚性が確実に向上する。
また、この場合、膜の透明度の低下を抑制できる。
【００１９】
上記防汚用塗料組成物においては、陰イオンが、フッ素基を有すると、フッ素系樹脂との相溶性がより優れるものとなる。
【００２０】
上記防汚用塗料組成物においては、フッ素系樹脂１００質量部に対して、帯電防止剤が０．１〜１５質量部、シリコーン変性アクリル樹脂が１〜３０質量部、有機溶剤が１００〜３００質量部、含まれていると、上述した効果が確実に奏される。
【００２１】
上記防汚用塗料組成物においては、陽イオンが、ピリジニウムイオン又はイミダゾリウムイオンであり、ピリジニウムイオンが上記一般式（１）で表され、イミダゾリウムイオンが上記一般式（２）で表されるものであると、埃の付着に対する防汚性がより向上した膜が形成できる。
【００２２】
上記防汚用塗料組成物においては、架橋剤を付与することにより、フッ素系樹脂とシリコーン変性アクリル樹脂とが互いの水酸基の部分で架橋剤と結合し、硬化するものであると、架橋剤を含まない防汚用塗料組成物は、それ自体の硬化が抑制されるので、保存性が優れる。
また、架橋剤を付与すれば、必要に応じて強度が優れる膜を形成することができる。
なお、架橋剤がイソシアネート系架橋剤であると、ウレタン結合を形成するので、柔軟且つ強固な膜を形成できる。
【００２３】
本発明の付着防止体は、上述した防汚用塗料組成物と、イソシアネート系架橋剤とを基体の表面に付与し、硬化させることにより、防汚性を有する膜が形成されているので、撥水性に加え、埃の付着を防止でき、脂汚れも十分に抑制できる。したがって、定期的に洗浄が不要となる。
また、付着防止体の膜と基体との接着性にも優れ、膜自体の耐光性にも優れる。
【発明を実施するための最良の形態】
【００２４】
以下、必要に応じて図面を参照しつつ、本発明の好適な実施形態について詳細に説明する。なお、重複する説明は省略する。また、上下左右等の位置関係は、特に断らない限り、図面に示す位置関係に基づくものとする。更に、図面の寸法比率は図示の比率に限られるものではない。更にまた、本明細書における「（メタ）アクリル」とは、それに対応する「アクリル」及び「メタクリル」を意味し、「（メタ）アクリレート」とは、それに対応する「アクリレート」及び「メタクリレート」を意味する。
【００２５】
本実施形態に係る防汚用塗料組成物は、陰イオンと陽イオンとの塩からなる帯電防止剤と、水酸基を有するフッ素系樹脂と、水酸基を有するシリコーン変性アクリル樹脂と、有機溶剤とを含有する。
【００２６】
上記防汚用塗料組成物は、水酸基を有するフッ素系樹脂を含有するので、撥水性や脂汚れ等に対する防汚性に優れる膜を形成できる。
また、同時に水酸基を有するシリコーン変性アクリル樹脂を含有するので、膜の強度が向上する。これにより、得られる付着防止体の撥水性や脂汚れ及び埃の付着に対する防汚性が長期間持続されるようになる。
これらに加えて、上記防汚用塗料組成物は、陰イオンと陽イオンとの塩からなる帯電防止剤を含有するので、埃の付着に対する防汚性にも優れる膜を形成できる。
したがって、かかる防汚用塗料組成物を道路脇に配置された標識等の基体に塗布すると、得られる付着防止体は排気ガスによる黒ずみが抑制される。
【００２７】
次に、帯電防止剤について説明する。
帯電防止剤は、陰イオンと陽イオンとの塩からなる。
なお、かかる帯電防止剤は、酸と塩基を中和して製造してもよく、塩同士を混合して製造してもよく、合成反応の過程で塩として抽出してもよい。
【００２８】
上記陰イオンは、酢酸イオン、過塩素酸イオン、ホウ酸イオン、リン酸イオン、スルホン酸イオン、イミド酸イオン、メチド酸イオン及びハロゲンイオンからなる群より選ばれる少なくとも一つであることが好ましい。
【００２９】
これらの中でも、陰イオンは、分子内に少なくとも１つのフッ素基を有するものであることが好ましく、水素原子がフッ素原子に全置換されたものであることがより好ましい。
この場合、フッ素系樹脂との相溶性がより優れるものとなる。
【００３０】
具体的には、テトラフルオロ酢酸イオン、テトラフルオロホウ酸イオン、ヘキサフルオロリン酸イオン、トリフルオロメタンスルホン酸イオン、ビス（トリフルオロメタンスルホニル）イミド酸イオン、トリス（トリフルオロメタンスルホニル）メチド酸イオン等が挙げられる。なお、これらは、１種類を単独で用いてもよく、２種類以上を混合して用いてもよい。
【００３１】
一方、上記陽イオンは、アンモニウムイオン、ピリジニウムイオン及びイミダゾリウムイオンからなる群より選ばれる少なくとも一つであることが好ましい。
【００３２】
これらの中でも、陽イオンは、ピリジニウムイオン又はイミダゾリウムイオンであることが好ましく、下記一般式（１）で表されるピリジニウムイオン、又は、下記一般式（２）で表されるイミダゾリウムイオンであることがより好ましい。
【化３】
2009155499.tif 000004
【化４】
2009155499.tif 000005
【００３３】
ここで、一般式（１）及び一般式（２）中、Ｒ１、Ｒ２、Ｒ３及びＲ４は、それぞれ独立に水素原子又は置換基を有していてもよい有機基を示す。
【００３４】
上記有機基としては、特に限定されないが、脂肪族炭化水素や芳香族炭化水素が挙げられる。
上記置換基としては、水酸基、カルボン酸基、カルボニル基、ハロゲン基、アミン基、シアノ基、アミド基、フェニル基又はナフチル基等のアリール基、エステル基、スルホニル基、ニトロ基、アルキレンオキサイド基等が挙げられる。
【００３５】
上記一般式（１）で表されるピリジニウムイオンの例としては、ピリジニウムイオン、１−メチルピリジニウムイオン、１−エチルピリジニウムイオン、１−プロピルピリジニウムイオン、１−ブチルピリジニウムイオン、１−ヘキシルピリジニウムイオン、１−ドデシルピリジニウムイオン、ヘキサデシルピリジニウムイオン、１−アセトニルピリジニウムイオン、１−アミノピリジニウムイオン、１−フルオロピリジニウムイオン、１−フェナシルピリジニウムイオン、１−（シアノメチル）ピリジニウムイオン、１−（カルバモイルメチル）ピリジニウムイオン、３−（クロロメチル）ピリジニウムイオン、１−エチル−３−メチルピリジニウムイオン、１−エチル−３−（ヒドロキシメチル）ピリジニウムイオン、１−ブチル−３−メチルピリジニウムイオン、１−（３−スルホプロペニル）ピリジニウムイオン、３−カルバミル−１−メチルピリジニウムイオン等が挙げられる。なお、これらは、１種類を単独で用いてもよく、２種類以上を混合して用いてもよい。
【００３６】
これらの中でも、保存安定性の観点から、Ｒ１及びＲ２は、それぞれ独立に飽和炭化水素であることが好ましく、置換基を有していない炭素数が１〜６の飽和炭化水素基であることがより好ましい。
炭素数が６を超えると、炭素数が上記範囲内にある場合と比較して、嵩高くなり過ぎ、十分な帯電防止性（埃の付着に対する防汚性）が得られない傾向がある。
【００３７】
すなわち、好ましいピリジニウムイオンとしては、１−メチルピリジニウムイオン、１−エチルピリジニウムイオン、１−プロピルピリジニウムイオン、１−ブチルピリジニウムイオン、１−ヘキシルピリジニウムイオン、１−エチル−３−メチルピリジニウムイオン、１−ブチル−３−メチルピリジニウムイオン等が挙げられる。
【００３８】
上記一般式（２）で表されるイミダゾリウムイオンの例としては、１，３−ジメチルイミダゾリウムイオン、１，３−ジイソプロピルイミダゾリウムイオン、１，３−ジメシチルイミダゾリウムイオン、１−メチル−３−プロピルイミダゾリウムイオン、１−エチル−３−メチルイミダゾリウムイオン、１−ブチル−３−メチルイミダゾリウムイオン、１−ヘキシル−３−メチルイミダゾリウムイオン、１，３−（２，６−ジイソプロピルフェニル）イミダゾリウムイオン等が挙げられる。なお、これらは、１種類を単独で用いてもよく、２種類以上を混合して用いてもよい。
【００３９】
これらの中でも、保存安定性の観点から、Ｒ３及びＲ４は、それぞれ独立に飽和炭化水素であることが好ましく、置換基を有していない炭素数が１〜６の飽和炭化水素基であることがより好ましい。
炭素数が６を超えると、炭素数が上記範囲内にある場合と比較して、嵩高くなり過ぎ、十分な導電性（埃の付着に対する防汚性）が得られない傾向がある。
【００４０】
すなわち、好ましいイミダゾリウムイオンとしては、１，３−ジイソプロピルイミダゾリウムイオン、１，３−ジメチルイミダゾリウムイオン、１−ブチル−３−メチルイミダゾリウムイオン、１−エチル−３−メチルイミダゾリウムイオン、１−ヘキシル−３−メチルイミダゾリウムイオン、１−メチル−３−プロピルイミダゾリウムイオン等が挙げられる。
【００４１】
なお、帯電防止剤は、陽イオンと陰イオンとが等価となるように配合される。
【００４２】
次に、水酸基を有するフッ素系樹脂について説明する。
水酸基を有するフッ素系樹脂は、水酸基を有しているものであれば、公知のフッ素系樹脂を用いることができる。
【００４３】
例えば、フッ化ビニリデン−四フッ化エチレン−六フッ化プロピレン共重合体（ＴＨＶ）、四フッ化エチレン−六フッ化プロピレン共重合体（ＦＥＰ）、ポリフッ化ビニル（ＰＶＦ）、ポリテトラフルオロエチレン（ＰＴＦＥ）、テトラフルオロエチレン−パーフルオロアルキルビニルエーテル共重合体（ＰＦＡ）、テトラフルオロエチレン−エチレン共重合体（ＥＴＦＥ）、ポリクロロトリフルオロエチレン（ＰＣＴＦＥ）、クロロトリフルオロエチレン−エチレン共重合体（ＥＣＴＦＥ）、パーフロ環状重合体等に水酸基を付加させればよい。なお、これらは、１種類を単独で用いてもよく、２種類以上を混合して用いてもよい。
【００４４】
水酸基を有するフッ素系樹脂は、フルオロオレフィンと水酸基含有ビニル単量体との共重合によっても得られる。なお、フルオロオレフィンと水酸基含有ビニル単量体との重合方法は、ラジカル重合、カチオン重合、アニオン重合等、特に限定されない。
【００４５】
上記フルオロオレフィンとしては、テトラフルオロエチレン、クロロトリフルオロエチレン、トリフルオロエチレン、３，３，３−トリフルオロプロピレン、ペンタフルオロプロピレン、ヘキサフルオロプロピレン、フッ化ビニリデン、フッ化ビニル、パーフルオロアルキルビニルエーテル等が挙げられる。なお、これらは、１種類を単独で用いてもよく、２種類以上を混合して用いてもよい。
【００４６】
一方、水酸基含有ビニル単量体としては、ヒドロキシアルキルビニルエーテル、ヒドロキシアルキルアリルエーテル、ヒドロキシカルボン酸ビニルエステル、ヒドロキシカルボン酸アリルエステル、ヒドロキシアルキル（メタ）アクリレート、Ｎ−ヒドロキシアルキル（メタ）アクリルアミド等が挙げられる。なお、これらは、１種類を単独で用いてもよく、２種類以上を混合して用いてもよい。
【００４７】
ヒドロキシアルキルビニルエーテルとしては、炭素数４〜１０のヒドロキシアルキルビニルエーテルが挙げられ、具体的には、ヒドロキシエチルビニルエーテル、ヒドロキシプロピルビニルエーテル、ヒドロキシプロピルビニルエーテル、２−ヒドロキシ−２−メチルプロピルビニルエーテル、ヒドロキシブチルビニルエーテル、ヒドロキシイソブチルビニルエーテル、４−ヒドロキシ−２−メチルブチルビニルエーテル、ヒドロキシペンチルビニルエーテル、ヒドロキシヘキシルビニルエーテル、４−ヒドロキシシクロヘキシルビニルエーテル、２−（４−ヒドロキシシクロヘキシルエチル）ビニルエーテル、２，３−ジヒドロキシプロピルビニルエーテル等が挙げられる。
【００４８】
ヒドロキシアルキルアリルエーテルとしては、炭素数５〜１１のヒドロキシアルキルアリルエーテルが挙げられ、具体的には、ヒドロキシエチルアリルエーテル、ヒドロキシプロピルアリルエーテル、ヒドロキシブチルアリルエーテル、ヒドロキシイソブチルアリルエーテル、ヒドロキシヘキシルアリルエーテル、４−ヒドロキシシクロヘキシルアリルエーテル、２−（４−ヒドロキシシクロヘキシルエチル）アリルエーテル、２，３−ジヒドロキシプロピルアリルエーテル等が挙げられる。
【００４９】
ヒドロキシカルボン酸ビニルエステルとしては、炭素数４〜１０のヒドロキシカルボン酸ビニルエステルが挙げられ、具体的には、ヒドロキシ酢酸ビニル、ヒドロキシプロパン酸ビニル、ヒドロキシブタン酸ビニル、ヒドロキシヘキサン酸ビニル、４−ヒドロキシシクロヘキシル酢酸ビニル等が挙げられる。
【００５０】
ヒドロキシカルボン酸アリルエステルとしては、炭素数５〜１１のヒドロキシカルボン酸アリルエステルが挙げられ、具体的には、ヒドロキシ酢酸アリル、ヒドロキシプロパン酸アリル、ヒドロキシブタン酸アリル、ヒドロキシヘキサン酸アリル、４−ヒドロキシシキロヘキシル酢酸アリル等が挙げられる。
【００５１】
ヒドロキシアルキル（メタ）アクリレートとしては、炭素数５〜８のヒドロキシアルキル（メタ）アクリレートが挙げられ、具体的には、ヒドロキシエチル（メタ）アクリレート、ヒドロキシプロピル（メタ）アクリレート、ヒドロキシブチル（メタ）アクリレート等が挙げられる。
【００５２】
Ｎ−ヒドロキシアルキル（メタ）アクリルアミドとしては、炭素数５〜８のヒドロキシアルキル（メタ）アクリルアミドが挙げられ、具体的には、Ｎ−ヒドロキシエチル（メタ）アクリルアミド、Ｎ−ヒドロキシプロピル（メタ）アクリルアミド、Ｎ−ヒドロキシブチル（メタ）アクリルアミド等が挙げられる。
【００５３】
また、フルオロオレフィンと、水酸基含有ビニル単量体との共重合の際には、他の単量体を混合して、共重合させてもよい。
【００５４】
他の単量体としては、アルキルビニルエーテル、アルキルアリルエーテル、カルボン酸ビニルエステル、カルボン酸アリルエステル、α−オレフィン、アルキル（メタ）アクリレート、Ｎ−アルキル（メタ）アクリルアミド等が挙げられる。なお、これらは、１種類を単独で用いてもよく、２種類以上を混合して用いてもよい。
【００５５】
アルキルビニルエーテルとしては、炭素数４〜１０のアルキルビニルエーテルが挙げられ、具体的には、エチルビニルエーテル、プロピルビニルエーテル、ブチルビニルエーテル、イソブチルビニルエーテル、ヘキシルビニルエーテル、シクロヘキシルビニルエーテル、シクロヘキシルエチルビニルエーテル、２−エチルヘキシルビニルエーテル等が挙げられる。
【００５６】
アルキルアリルエーテルとしては、炭素数５〜１１のアルキルアリルエーテルが挙げられ、具体的には、エチルアリルエーテル、プロピルアリルエーテル、ブチルアリルエーテル、イソブチルアリルエーテル、ヘキシルアリルエーテル、シクロヘキシルアリルエーテル、シクロヘキシルエチルアリルエーテル、２−エチルヘキシルアリルエーテル等が挙げられる。
【００５７】
カルボン酸ビニルエステルとしては、炭素数４〜１０のカルボン酸ビニルエステルが挙げられ、具体的には、酢酸ビニル、プロパン酸ビニル、ブタン酸ビニル、ヘキサン酸ビニル、シクロヘキシル酢酸ビニル等が挙げられる。
【００５８】
カルボン酸アリルエステルとしては、炭素数５〜１１のカルボン酸アリルエステルが挙げられ、具体的には、酢酸アリル、プロパン酸アリル、ブタン酸アリル、ヘキサン酸アリル、シクロヘキシル酢酸アリル等が挙げられる。
【００５９】
α−オレフィンとしては、炭素数２〜８のα−オレフィンが挙げられ、具体的には、エチレン、プロピレン、ブチレン、イソブチレン、１−ヘキセン、スチレン等が挙げられる。
【００６０】
アルキル（メタ）アクリレートとしては、炭素数５〜８のアルキル（メタ）アクリレートが挙げられ、具体的には、エチル（メタ）アクリレート、プロピル（メタ）アクリレート、ブチル（メタ）アクリレート、シクロヘキシルメチル（メタ）アクリレート等が挙げられる。
【００６１】
Ｎ−アルキル（メタ）アクリルアミドとしては、炭素数５〜８のアルキル（メタ）アクリルアミドが挙げられ、具体的には、Ｎ−エチル（メタ）アクリルアミド、Ｎ−プロピル（メタ）アクリルアミド、Ｎ−ブチル（メタ）アクリルアミド等が挙げられる。
【００６２】
上記フルオロオレフィンの配合割合は、フッ素系樹脂全体に対して、４０〜８０モル％となるように調整することが好ましく、４５〜７０モル％となるように調整することがより好ましい。
一方、水酸基含有ビニル単量体の配合割合は、フッ素系樹脂全体に対して、２０〜６０モル％となるように調整することが好ましく、３０〜５５モル％となるように調整することがより好ましい。
なお、他の単量体を含む場合、他の単量体の配合割合は、フッ素系樹脂全体に対して、３０〜７０モル％となるように調整することが好ましく、４０〜６０モル％となるように調整することがより好ましい。
【００６３】
フッ素系樹脂の水酸基価（ｍｇＫＯＨ／ｇ）は、５０〜１２０が好ましい。
この場合、埃の付着に対する防汚性がより向上する。なお、上記水酸基価は、ＪＩＳ  Ｋ００７０−１９９２に準拠して、キシレンを溶媒として測定した値である。
【００６４】
フッ素系樹脂は、分子量が５０００〜１５０００であることが好ましい。
この場合、フッ素系樹脂が有機溶剤に溶け易くなる。したがって、防汚用塗料組成物を基体に付与しやすくなる。
また、かかる防汚用塗料組成物を基体に付与し、膜を形成した場合、基体の脂汚れを確実に抑制でき、膜の基体への接着性もより優れるものとなる。
【００６５】
次に、水酸基を有するシリコーン変性アクリル樹脂について説明する。
本実施形態に係る防汚性塗料組成物においては、撥水性や膜強度を向上させるため、フッ素系樹脂との相溶性に優れるシリコーン変性アクリル樹脂が用いられる。
【００６６】
また、シリコーン変性アクリル樹脂は、水酸基（ヒドロキシ基）を有するので、後述する架橋剤を付与することにより、フッ素系樹脂とシリコーン変性アクリル樹脂とが結合される。これにより、形成される膜がより強固になる。
【００６７】
上記シリコーン変性アクリル樹脂は、アクリル系モノマーとシラン化合物とを公知の方法で重合して得られるものである。なお、アクリル系モノマーとシラン化合物との重合方法は、ラジカル重合、カチオン重合、アニオン重合等、特に限定されない。
【００６８】
上記アクリル系モノマーとしては、例えば、ヒドロキシアルキルビニルエーテル、ヒドロキシアルキルアリルエーテル、ヒドロキシカルボン酸ビニルエステル、ヒドロキシカルボン酸アリルエステル、ヒドロキシアルキルアクリレート、ヒドロキシアルキルメタクリレート、Ｎ−ヒドロキシアルキルアクリルアミド又はＮ−ヒドロキシアルキルメタクリルアミド等が挙げられる。なお、これらは、１種類を単独で用いてもよく、２種類以上を混合して用いてもよい。
【００６９】
上記シラン化合物としては、例えば、テトラメトキシシラン、メチルトリメトキシシラン、ジメチルジメトキシシラン、フェニルトリメトキシシラン、ジフェニルジメトキシシラン、テトラエトキシシラン、メチルトリエトキシシラン、ジメチルジエトキシシラン、フェニルトリエトキシシラン、ジフェニルジエトキシシラン、ヘキシルトリメトキシシラン、ヘキシルトリエトキシシラン、デシルトリメトキシシラン、デシルトリメトキシシラン、トリフルオロプロピルトリメトキシシラン、ビニルトリクロルシラン、ビニルトリメトキシシラン、ビニルトリエトキシシラン、ｐ−スチリルトリメトキシシラン、３−メタクリロキシプロピルメチルジメトキシシラン、３−メタクリロキシプロピルトリメトキシシラン、３−メタクリロキシプロピルメチルジエトキシシラン、３−メタクリロキシプロピルトリエトキシシラン、３−アクリロキシプロピルトリメトキシシラン、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシラン、３−トリエトキシシリル−Ｎ−（１,３−ジメチル-ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩、３−ウレイドプロピルトリエトキシシラン、３−クロロプロピルトリメトキシシラン、３−メルカプトプロピルメチルジメトキシシラン、３−メルカプトプロピルトリメトキシシラン、ビス（トリエトキシシリルプロピル）テトラスルフィド又は３−イソシアネートプロピルトリエトキシシラン等が挙げられる。なお、これらは、１種類を単独で用いてもよく、２種類以上を混合して用いてもよい。
【００７０】
なお、上記シリコーン変性アクリル樹脂においても、上述した他の単量体を混合させて、共重合してもよい。
かかる他の単量体は、上述したフッ素系樹脂における他の単量体と同義である。
【００７１】
シリコーン変性アクリル樹脂の水酸基価（ｍｇＫＯＨ／ｇ）は、６０〜２４０が好ましく、１００〜１８０がより好ましい。
この場合、膜の強度がより向上する。なお、上記水酸基価は、ＪＩＳ  Ｋ００７０−１９９２に準拠して、キシレンを溶媒として測定した値である。
【００７２】
シリコーン変性アクリル樹脂は、分子量が５０００〜２００００であることが好ましい。
この場合、シリコーン変性アクリル樹脂が有機溶剤に溶け易くなる。したがって、防汚用塗料組成物を基体に付与しやすくなる。
また、かかる防汚用塗料組成物を基体に付与し、膜を形成した場合、基体の脂汚れを確実に抑制でき、膜の基体への接着性もより優れるものとなる。
【００７３】
次に、有機溶剤について説明する。
有機溶剤としては、例えば、脂肪族炭化水素類、芳香族炭化水素類、アルコール類、エステル類、エーテル類、ケトン類、アミド類、スルホン酸エステル類、アセテート類等が挙げられる。なお、これらは、１種類を単独で用いてもよく、２種類以上を混合して用いてもよい。
【００７４】
脂肪族炭化水素類としては、例えば、ヘキサン、シクロヘキサン等が挙げられる。
【００７５】
芳香族炭化水素類としては、例えば、ベンゼン、トルエン、キシレン等が挙げられる。
【００７６】
アルコール類としては、例えば、メタノール、エタノール、プロパノール、イソプロパノール、ブタノール、ｔ−ブタノール、オクタノール、ノナノール、ベンジルアルコール、シクロヘキサノール、エチレングリコール、ジエチレングリコール、ポリエチレングリコール（重合度３〜１００）、ＣＦ３ＣＨ２ＯＨ、Ｆ（ＣＦ２）２ＣＨ２ＯＨ、（ＣＦ３）２ＣＨＯＨ、Ｆ（ＣＦ２）３ＣＨ２ＯＨ、Ｆ（ＣＦ２）４Ｃ２Ｈ５ＯＨ、Ｈ（ＣＦ２）２ＣＨ２ＯＨ、Ｈ（ＣＦ２）３ＣＨ２ＯＨ、Ｈ（ＣＦ２）４ＣＨ２ＯＨ、酢酸エチレングリコール、酢酸ジエチレングリコール等が挙げられる。
【００７７】
エステル類としては、例えば、酢酸メチル、酢酸エチル、酢酸ｎ−プロピル、酢酸ｎ−ブチル、ヒドロキシ酢酸エチル、２−ヒドロキシ−３−メチル酪酸メチル、２−ヒドロキシプロピオン酸メチル、２−ヒドロキシプロピオン酸エチル、２−ヒドロキシプロピオン酸プロピル、２−ヒドロキシプロピオン酸ブチル、２−ヒドロキシ−２−メチルプロピオン酸エチル、３−メトキシプロピオン酸メチル、３−メトキシプロピオン酸エチル、エトキシ酢酸エチル、３−エトキシプロピオン酸メチル、３−エトキシプロピオン酸エチル、アセト酢酸メチル、アセト酢酸エチル、ピルビン酸メチル、ピルビン酸エチル、酢酸ベンジル、安息香酸エチル、炭酸ジエチル、しゅう酸ジエチル、マレイン酸ジエチル、γ−ブチロラクトン、炭酸エチレン、炭酸プロピレン、乳酸エチル等が挙げられる。
【００７８】
エーテル類としては、例えば、ジメチルエーテル、ジエチルエーテル、ジブチルエーテル、エチレングリコールモノメチルエーテル、エチレングリコールモノエチルエーテル、エチレングリコールモノプロピルエーテル、エチレングリコールモノブチルエーテル、プロピレングリコールモノメチルエーテル、プロピレングリコールモノエチルエーテル、プロピレングリコールモノプロピルエーテル、エチレングリコールジメチルエーテル、エチレングリコールジエチルエーテル、エチレングリコールジブチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル、ジエチレングリコールジプロピルエーテル、ジエチレングリコールジブチルエーテル、テトラヒドロフラン、クラウンエーテル、ベンジルエチルエーテル、酢酸エチレングリコールモノメチルエーテル、酢酸エチレングリコールモノエチルエーテル、酢酸エチレングリコールモノブチルエーテル、酢酸ジエチレングリコールモノメチルエーテル、酢酸ジエチレングリコールモノエチルエーテル、酢酸ジエチレングリコールモノブチルエーテル等が挙げられる。
【００７９】
ケトン類としては、例えば、アセトン、メチルエチルケトン、メチルイソブチルケトン、２−ブタノン、２−ペンタノン、３−メチル−２−ブタノン、２−ヘキサノン、２−ヘプタノン、２−オクタノン、３，３−ジメチル−２−ブタノン、３−メチル−２−ペンタノン、４−メチル−２−ペンタノン、シクロペンタノン、シクロヘキサノン、３−メチルシクロペンタノン、２−メチルシクロヘキサノン、２，６−ジメチルシクロヘキサノン、イソホロン等が挙げられる。
【００８０】
アミド類としては、Ｎ，Ｎ−ジメチルホルムアミド、Ｎ，Ｎ−ジエチルホルムアミド、Ｎ−メチルホルムアミド、Ｎ−メチルアセトアミド、アセトアミド、Ｎ−メチルピロリドン等が挙げられる。
【００８１】
スルホン酸エステル類としては、例えば、ジメチルスルホキシド等が挙げられる。
【００８２】
アセテート類としては、例えば、エチレングリコールモノメチルエーテルアセテート、エチレングリコールモノエチルエーテルアセテート、エチレングリコールモノプロピルエーテルアセテート、プロピレングリコールモノメチルエーテルアセテート、プロピレングリコールモノエチルエーテルアセテート、プロピレングリコールモノ−ｎ−プロピルエーテルアセテート、プロピレングリコールモノ−ｉ−プロピルエーテルアセテート、プロピレングリコールモノ−ｎ−ブチルエーテルアセテート、プロピレングリコールモノ−ｉ−ブチルエーテルアセテート、プロピレングリコールモノ−ｓｅｃ−ブチルエーテルアセテート、プロピレングリコールモノ−ｔ−ブチルエーテルアセテート、３−メトキシブチルアセテート、３−メチル−３−メトキシブチルアセテート等が挙げられる。
【００８３】
これらの中でも、芳香族炭化水素を用いることが好ましい。
特に、トルエン、キシレン等の沸点が１２０〜２１０℃の芳香族炭化水素であることがより好ましい。
この場合、フッ素系樹脂を容易に溶解できるので、後述するスプレー等の方式で容易に基体に付与できる。
【００８４】
本実施形態に係る防汚用塗料組成物は、有機溶剤に、上述した帯電防止剤、フッ素系樹脂及びシリコーン変性アクリル樹脂を溶解させることにより得られる。
このときの配合割合は、フッ素系樹脂１００質量部に対して、帯電防止剤が０．１〜１５質量部、シリコーン変性アクリル樹脂が１〜３０質量部、有機溶剤が１００〜３００質量部含まれていることが好ましい。
更に好ましくは、フッ素系樹脂１００質量部に対して、帯電防止剤が１〜８質量部、シリコーン変性アクリル樹脂が１０〜１５質量部、有機溶剤が１５０〜２５０質量部含まれていることである。
【００８５】
この場合、帯電防止剤、フッ素系樹脂及びシリコーン変性アクリル樹脂が有機溶剤に均一に溶け易くなる。
したがって、防汚用塗料組成物を基体に付与しやすくなると共に、基体に付与し膜を形成した場合、基体の脂汚れを確実に抑制でき、膜の基体への接着性もより優れるものとなる。
【００８６】
上記防汚用塗料組成物の粘度は、５０〜１５０ｃｐｓであることが好ましい。
この場合、取扱いが容易であり、形成される膜も容易に均一になる。
【００８７】
ここで、上記防汚用塗料組成物には、合成樹脂が含まれていることが好ましい。
合成樹脂としては、例えば、ポリエーテルポリオールが挙げられる。
この場合、ポリエーテルポリオールが、帯電防止剤のブリードを抑制する。
【００８８】
ポリエーテルポリオールとしては、ポリオキシエチレングリコール、ポリオキシプロピレングリコール、ポリオキシエチレンポリオキシプロピレングリコール、ポリエチレン−ポリオキシエチレングリコールグラフトポリマー、多価アルコールエチレンオキシド付加体、多価アルコールプロピレンオキシド付加体、多価アルコールエチレンオキシドプロピレンオキシド付加体等が挙げられる。なお、これらは、１種類を単独で用いてもよく、２種類以上を混合して用いてもよい。
【００８９】
上記合成樹脂の配合割合は、５〜２５質量％であることが好ましく、７〜２２質量％であることがより好ましく、９〜１９質量％であることが更に好ましい。
この場合、埃の付着に対する防汚性が更に向上する。
【００９０】
上記防汚用塗料組成物には、充填材（フィラー）が含まれていることが好ましい。
フィラーとしては、シリカ、フッ素系粉末、酸化チタン、タルク、グラファイト、プラスチックフィラー、ガラス粉末等が挙げられる。なお、これらは、１種類を単独で用いてもよく、２種類以上を混合して用いてもよい。
これらの中でも、フッ素系粉末又はガラス系粉末を用いることがより好ましい。
【００９１】
フィラーが含まれた防汚用塗料組成物を画像が描かれた基体に付与した場合、膜の表面のつやが消えるので、光の反射が抑制され、画像が見難くなることが抑制される。
【００９２】
フィラーの粒子径は、３０〜８０μｍであることが好ましい。
また、膜を形成した場合、フィラーの表面が膜から露出していることが好ましい。
この場合、埃やガムや粘着シート等の付着及び脂汚れをより十分に抑制でき、つや消し効果も発揮できる。
【００９３】
フィラーの配合割合は、防汚用塗料組成物の全固形分に対し、２〜３０質量％であることが好ましく、３〜２５質量％であることが更に好ましい。
フィラーの混合割合が２質量％未満であると、混合割合が上記範囲内にある場合と比較して、つや消し効果が十分に得られない傾向にあり、混合割合が３０質量％を超えると、混合割合が上記範囲内にある場合と比較して、表面が白っぽくなり、画像を認識しにくくなる傾向にある。
【００９４】
上記防汚用塗料組成物には、紫外線吸収剤が含まれていることが好ましい。
この場合、耐光性が向上する。
かかる紫外線吸収剤としては、ベンゾフェノン系紫外線吸収剤、ベンゾトリアゾール系紫外線吸収剤、トリアジン系紫外線吸収剤、ヒンダートアミン系紫外線吸収剤、サリチレート系紫外線吸収剤、シアノアクリレート系紫外線吸収剤、ニッケル錯塩系紫外線吸収剤等が挙げられる。なお、これらは、１種類を単独で用いてもよく、２種類以上を混合して用いてもよい。
【００９５】
なお、上記防汚用塗料組成物には、これら以外に、消泡剤、粘度調整剤、レベリング剤、分散剤、湿潤剤、潤滑剤、防腐剤、ｐＨ調整剤、難燃剤等の添加剤が含まれていてもよい。
【００９６】
本実施形態に係る防汚用塗料組成物は、架橋剤を付与することにより、フッ素系樹脂とシリコーン変性アクリル樹脂とが互いの水酸基の部分で架橋剤と結合（硬化）し、膜を形成するものとなっている。
これにより、架橋剤を含まない防汚用塗料組成物は、それ自体の硬化が抑制されるので、保存性が優れる。
一方で、架橋剤を付与すれば、必要に応じて強度が優れる膜を形成することができる。
【００９７】
架橋剤としては、イソシアネート系架橋剤、メラミン系架橋剤、尿素樹脂系架橋剤、多塩基酸系架橋剤、エポキシ系架橋剤等が挙げられる。
【００９８】
イソシアネート系架橋剤としては、多価イソシアネートが含まれ、ヘキサメチレンジイソシアネート、イソホロンジイソシアネート、及び、これらのイソシアヌレート変性体、ウレトジオン変性体、ビウレット変性体等が挙げられる。
【００９９】
メラミン系架橋剤としては、ブチル化メラミン、メチル化メラミン、エポキシ変性メラミン、アルキルエーテル化メラミン等が挙げられる。
【０１００】
尿素樹脂系架橋剤としては、メチル化尿素樹脂、ブチル化尿素樹脂等が挙げられる。
【０１０１】
多塩基酸系架橋剤としては、ヘキサンジカルボン酸、ウンデカンジカルボン酸、オクタデカンジカルボン酸、ナフタリンジカルボン酸、トリメリット酸等が挙げられる。
【０１０２】
エポキシ系架橋剤としては、ジシクロペンタジエンジオキシド等が挙げられる。
【０１０３】
これらの中でも、架橋剤がイソシアネート系架橋剤であり、フッ素系樹脂とシリコーン変性アクリル樹脂とが互いの水酸基の部分でイソシアネート系架橋剤と結合し、ウレタン結合を形成するものであることが好ましい。
この場合、ウレタン結合を形成するので、柔軟且つ強固な膜を形成できる。
【０１０４】
架橋剤の添加量は、フッ素系樹脂１００質量部に対して、２０〜５０質量部であることが好ましく、４０〜５０質量部であることがより好ましい。
この場合、膜が強固になると共に、埃の付着に対する防汚性が向上する。
【０１０５】
また、フッ素系樹脂及びシリコーン変性アクリル樹脂と、架橋剤との架橋反応の際には、反応触媒を加えてもよい。
かかる反応触媒としては、イソシアネート系架橋剤用であるジブチル錫ジラウレート、トリエチルアミン等、メラミン系架橋剤又は尿素樹脂系架橋剤用である酸性触媒等が挙げられる。
なお、これらの反応触媒の配合割合は、反応速度調整の観点から、架橋剤５０質量部に対して、０．０００１〜５質量部である。
【０１０６】
次に、防汚用塗料組成物と、イソシアネート系架橋剤とを基体の表面に付与し、架橋剤で硬化させることにより、防汚性を有する膜が形成された付着防止体について説明する。
図１は、本発明の付着防止体の一例を示す断面図である。
図１に示すように、本実施形態に係る付着防止体１０は、基体１と、基体１の表面に層状に設けられた膜２と、基体１及び膜２に挟持された画像層３と、を備える。
【０１０７】
以下、基体１、膜２及び画像層３について更に詳細に説明する。
（基体）
本実施形態に係る付着防止体１において、基体１としては、フィルム、木材、道路標識等の金属、コンクリートモルタル等のセメント、ガラス、タイル、ガードレール等のメッキ鋼板や塗装鋼板等が用いられる。
【０１０８】
上記フィルムの材料としては、ポリエチレン、エチレン・酢酸ビニル共重合体、ポリプロピレン、ポリ塩化ビニリデン、ポリビニルアルコール、ポリエステル、ナイロン、ポリ塩化ビニル、ポリアクリロニトリル、ポリスチレン、スチロール、ポリウレタン、アクリル又はポリカーボネート等の合成樹脂が挙げられる。
また、上記金属としては、鉄、銅、アルミニウム等の金属が挙げられる。
【０１０９】
基体１がフィルムである場合、かかるフィルムの膜を形成する側の面には、ブラスト処理やコロナ処理等の表面処理が施されていることが好ましい。
この場合、フィルムの表面が凹凸となるので、膜との接着性が優れるものとなる。
【０１１０】
（画像層）
画像層３は、基体１の表面に形成される。
画像層３を設ける方法としては、スクリーン印刷法、インクジェット法、転写、ロールコーティング法、スプレー法等が挙げられる。
【０１１１】
上記付着防止体１０において、画像層３には、地図、模様、標識等の図柄や文字等の画像が形成される。
かかる画像は、公知の染料や顔料により描かれる。
【０１１２】
染料としては、天然染料、合成染料、蛍光染料等が挙げられ、顔料としては、天然鉱物顔料、合成無機顔料、セラミック顔料等の無機顔料、不溶性色素、アゾ系顔料、多環式系顔料、レーキ顔料等の有機顔料が挙げられる。
なお、この染料又は顔料は、水性であっても油性であってもよい。
これらの中でも、耐光性に優れることから、無機顔料を用いることが好ましい。
【０１１３】
上記画像層３は、染料又は顔料の他、合成樹脂、紫外線吸収剤、消泡剤、粘度調整剤、レベリング剤、分散剤、湿潤剤、潤滑剤、防腐剤、ｐＨ調整剤、難燃剤等の添加剤が含まれていてもよい。
【０１１４】
（膜）
膜２は、基体１の画像層３の上から形成される。
すなわち、基体１の表面に画像層３を形成した後、上述したフッ素系樹脂と、シリコーン変性アクリル樹脂とを含む防汚用塗料組成物を付与する。
ここで、付与方法としては、スクリーン印刷法、インクジェット法、転写、ロールコーティング法、スプレー法、含浸法等が挙げられる。
【０１１５】
そして、架橋剤を基体１の表面に付与された防汚用塗料組成物に添加することにより、防汚用塗料組成物が硬化し、膜２が形成される。
【０１１６】
ここで、膜１２の厚みは、５〜１０００μｍであることが好ましく、２０〜１０００μｍであることがより好ましい。
厚みが５μｍ未満であると、厚みが上記範囲内にある場合と比較して、耐久性が劣る傾向にあり、厚みが１０００μｍを超えると、厚みが上記範囲内にある場合と比較して、ひび割れが発生する場合がある。
【０１１７】
上記付着防止体１０においては、防汚性を有する膜が形成されているので、埃の付着を防止でき、脂汚れもより十分に抑制できる。
また、付着防止体の膜と基体との接着性にも優れ、膜自体の耐光性にもより優れる。
【０１１８】
以上、本発明の好適な実施形態について説明したが、本発明は上述した実施形態に限定されるものではない。
【０１１９】
例えば、本実施形態に係る付着防止体１０の形状が板状になっているが、円柱状や三角錐状であってもよい。
また、本実施形態に係る付着防止体１０は、基体１と、基体１の表面に層状に設けられた膜２と、基体１及び膜２に挟持された画像層３と、を備えているが、画像層３が設けられていなくてもよい。
さらに、基体１が透明であって、画像層３が基体１の裏面に形成されていてもよい。
さらにまた、基体１の膜２とは反対側に、接着層を介して離型紙が貼られていてもよく、接着層を介して金属箔が貼られていてもよい。
【実施例】
【０１２０】
以下、実施例により本発明を更に具体的に説明するが、本発明はこれらの実施例に限定されるものではない。
【０１２１】
（実施例１）
フッ素系樹脂（商品名；ルミフロンＬＦ２００、旭硝子株式会社製、水酸基価５２ｍｇＫＯＨ／ｇ、４０％キシレン溶液）１００質量部（固形分の量）と、シリコーン変性アクリル樹脂（商品名；ＢＹＫ−ＳＩＬＣＬＥＡＮ３７００、ビックケミー・ジャパン株式会社製）１３質量部（固形分の量）と、帯電防止剤（商品名；ＣＩＬ−３１２、日本カーリット社製、陽イオン；Ｎ−ブチル−３−メチルピリジニウム、陰イオン；ビストリフルオロメタンスルホニルイミド）１質量部と、有機溶剤（キシレン）１５０質量部と、を混合し、防汚用塗料組成物を得た。
【０１２２】
そして、これにイソシアネート系架橋剤（商品名；コロネートＨＸ、日本ポリウレタン工業株式会社製）を４６質量部添加して、厚みが３ｍｍのアルミ複合板に、スプレー塗装法で防汚用塗料組成物を塗布し、硬化させることにより、膜を形成し、付着防止体を得た。
【０１２３】
（実施例２）
帯電防止剤の配合量を１質量部の代わりに３質量部としたこと以外は、実施例１と同様にして付着防止体を得た。
【０１２４】
（実施例３）
帯電防止剤の配合量を１質量部の代わりに５質量部としたこと以外は、実施例１と同様にして付着防止体を得た。
【０１２５】
（実施例４）
帯電防止剤の配合量を１質量部の代わりに８質量部としたこと以外は、実施例１と同様にして付着防止体を得た。
【０１２６】
（実施例５）
フッ素系樹脂（商品名；ルミフロンＬＦ９０６Ｎ、旭硝子株式会社製、水酸基価１１８ｍｇＫＯＨ／ｇ、３５％キシレン溶液）１００質量部（固形分の量）と、シリコーン変性アクリル樹脂１２質量部（固形分の量）と、帯電防止剤５質量部と、有機溶剤（キシレン）１５０質量部と、を混合し、防汚用塗料組成物を得た。
【０１２７】
そして、これにイソシアネート系架橋剤を４３質量部添加して、厚みが３ｍｍのアルミ複合板に、スプレー塗装法で防汚用塗料組成物を塗布し、硬化させることにより、膜を形成し、付着防止体を得た。
【０１２８】
（比較例１）
帯電防止剤を用いなかったこと以外は、実施例１と同様にして付着防止体を得た。
【０１２９】
（比較例２）
帯電防止剤を用いず、シリコーン変性アクリル樹脂の配合量を１３質量部の代わりに３質量部としたこと以外は、実施例１と同様にして付着防止体を得た。
【０１３０】
（比較例３）
帯電防止剤及びイソシアネート系架橋剤を用いなかったこと以外は、実施例１と同様にして付着防止体を得た。
【０１３１】
（比較例４）
帯電防止剤及びシリコーン変性アクリル樹脂を用いなかったこと以外は、実施例１と同様にして付着防止体を得た。
【０１３２】
（比較例５）
帯電防止剤、シリコーン変性アクリル樹脂及びイソシアネート系架橋剤を用いなかったこと以外は、実施例１と同様にして付着防止体を得た。
【０１３３】
［評価方法］
１．筆記ハジキ性
実施例１〜５及び比較例１〜５で得られた付着防止体それぞれの表面に、油性ペン（商品名；油性マジックインキ、寺西化学工業社製）又は水性ペン（商品名；ホワイトボードマーカー、ペンテル社製）を用いて、直線を引いた。
そして、直線のハジキ具合を目視で観察した。
筆記ハジキ性は、下記基準で評価した。すなわち、ハジキが完全にあるものを◎とし、ハジキが全くないものを×とし、その中間を○、△とした。なお、◎及び○が実用可能な範囲である。
得られた結果を表１に示す。
【０１３４】
２．布除去性
実施例１〜５及び比較例１〜５で得られた付着防止体それぞれの表面に、油性ペン又は水性ペンを用いて、直線を引いた。
そして、それを不織布（商品名；キムテックス、株式会社クレシア製）で拭き取る操作を１０回繰り返し、付着防止体の表面の油性ペン又は水性ペンの残存具合を目視で観察した。
布除去性は、下記基準で評価した。すなわち、油性ペン又は水性ペンの残存が全くないものを◎とし、残存するものを×とし、その中間を○、△とした。なお、◎及び○が実用可能な範囲である。
得られた結果を表１に示す。
【０１３５】
３．テープ除去性
実施例１〜５及び比較例１〜５で得られた付着防止体それぞれの表面に、油性ペン又は水性ペンを用いて、直線を引いた。
そして、その上にテープ（ニチバン社製）を貼り、剥がす際の除去性を目視で観察した。
テープ除去性は、下記基準で評価した。すなわち、油性ペン又は水性ペンの残存が全くないものを◎とし、残存するものを×とし、その中間を○、△とした。なお、◎及び○が実用可能な範囲である。
得られた結果を表１に示す。
【０１３６】
４．ダスト付着性
実施例１〜５及び比較例１〜５で得られた付着防止体それぞれを、トンネル内にて１週間放置し、ダストの付着具合を目視で観察した。
ダスト付着性は、下記基準で評価した。すなわち、ダストの付着が極めて少ないものを◎とし、ダストの付着が少なく下地が十分に認められるものを○とし、ダストの付着があるものの下地が認められるものを△とし、ダストの付着が多いものを×とした。なお、◎及び○が実用可能な範囲である。
得られた結果を表１に示す。また、実施例１で得られた付着防止体のダスト付着性試験の結果の写真を図２に示し、実施例５で得られた付着防止体のダスト付着性試験の結果の写真を図３に示し、比較例１で得られた付着防止体のダスト付着性試験の結果の写真を図４に示し、比較例３で得られた付着防止体のダスト付着性試験の結果の写真を図５に示す。
【０１３７】
５．導電性
実施例１〜５及び比較例１〜５で得られた付着防止体それぞれを用い、ＪＩＳ  Ｋ  ６７２３に準拠した導電性試験を行った。
得られた結果を表１に示す。なお、表１中の値は、株式会社アドバンテストのＲ８３４０  ＵＬＴＲＡ  ＨＩＧＨ  ＲＥＳＩＳＴＡＮＣＥ  ＭＥＴＥＲで測定した値であり、温度２３℃、湿度４０％ＲＨ、電圧１００Ｖ、時間３０秒の条件下における表面抵抗値である。
【０１３８】
【表１】
2009155499.tif 000006
【０１３９】
表１の結果より、本発明の実施例１〜５の付着防止体によれば、筆記ハジキ性、布除去性、テープ除去性、ダスト付着性のいずれにおいても、比較例１〜５の付着防止体よりも優れることがわかった。
したがって、本発明によれば、撥水性や脂汚れ等に対する防汚性に加えて、埃の付着に対する防汚性にも優れることが確認された。
【図面の簡単な説明】
【０１４０】
【図１】図１は、本発明の付着防止体の一例を示す断面図である。
【図２】図２は、実施例１で得られた付着防止体のダスト付着性試験の結果の写真である。
【図３】図３は、実施例５で得られた付着防止体のダスト付着性試験の結果の写真である。
【図４】図４は、比較例１で得られた付着防止体のダスト付着性試験の結果の写真である。
【図５】図５は、比較例３で得られた付着防止体のダスト付着性試験の結果の写真である。
【符号の説明】
【０１４１】
１・・・基体
２・・・膜
３・・・画像層
１０・・・付着防止体
【図１】
2009155499.tif 000009
【図２】
2009155499.tif 000010
【図３】
2009155499.tif 000011
【図４】
2009155499.tif 000012
【図５】
2009155499.tif 000013